(57)【要約】【課題】  本発明の課題は、特に飲料缶、食缶等の缶胴及び蓋の塗料に使用され、塗膜の加工性、耐レトルト性及び衛生性に優れることに加えて、特に耐食性、耐衝撃性に優れ、且つ、ビスフェノールＡ及びホルムアルデヒドを原料として使用しない製罐塗料用樹脂組成物を提供することにある。【解決手段】  ジフェノール酸を原料の酸成分として有する水酸基含有ポリエステル樹脂（Ａ）、ブロックポリイソシアネート樹脂（Ｂ）、及び金属アルコキシド系化合物又は金属キレート系化合物（Ｃ）含有することを特徴とする製罐塗料用樹脂組成物。【選択図】  なし【特許請求の範囲】
【請求項１】
ジフェノール酸を原料の酸成分として有する水酸基含有ポリエステル樹脂（Ａ）、ブロックポリイソシアネート硬化剤（Ｂ）、及び金属アルコキシド系化合物又は金属キレート系化合物（Ｃ）を含有することを特徴とする製罐塗料用樹脂組成物。
【請求項２】
全樹脂固形分中の質量比率が、前記水酸基含有ポリエステル樹脂（Ａ）が５０〜９５質量％、ブロックポリイソシアネート硬化剤（Ｂ）が３〜２０質量％、金属アルコキシド系化合物又は金属キレート系化合物（Ｃ）の総量が０．０１〜５質量％である請求項１に記載の製罐塗料用樹脂組成物。
【請求項３】
更に、有機顔料及び／又は無機顔料（Ｄ）を含有する請求項１又は２に記載の製罐塗料用樹脂組成物。
【発明の詳細な説明】
【技術分野】
【０００１】
本発明は、飲料缶、食缶等の缶胴及び蓋の缶用塗料に使用される塗料用樹脂組成物に関する。
【背景技術】
【０００２】
従来、飲料缶、食缶等の缶胴及び蓋の内面側には、エポキシ−フェノール系塗料、エポキシ−アミノ系塗料、エポキシ−アクリル系塗料等のエポキシ系塗料や、ポリエステル−フェノール系塗料、ポリエステル−アミノ系塗料等のポリエステル系塗料、及び塩化ビニル系塗料が広く使用されている。
【０００３】
しかし、最近の研究でエポキシ樹脂の原料であるビスフェノールＡがエストロゲン作用や胎児、乳幼児の脳に影響を与える可能性があるとの報告がなされている。また塩化ビニル系塗料においては、安定剤の問題や焼却時にダイオキシンが発生する問題がある。フェノール樹脂やアミノ樹脂等の原料として用いられ、塗料中に残存するホルムアルデヒドは、発ガン性など人体への有害性があり、また内容物のフレーバー性へ悪影響を与えることが知られている。
【０００４】
このような各種人体への悪影響の懸念から、これらの原料を用いない塗料が市場から要望されているが、缶用途として満足する性能が得られないのが実情である。
【０００５】
これらの原料を用いない塗料系として、高分子線状ポリエステル樹脂を主樹脂とし、硬化剤にイソシアネートを用いた塗料が挙げられる。高分子線状ポリエステル樹脂系塗料は、下地である金属材との密着性、塗膜の風味保持性、塗膜硬度に優れるという特徴を持っている。
【０００６】
例えば特許文献１にはテレフタル酸とプロピレングリコールを主たるモノマーとしたポリエステル樹脂に対し、ブロックポリイソシアネートを硬化剤として用いることで、環境性・安全性とフレーバー性に優れる塗料用樹脂組成物が開示されている。
【０００７】
また、特許文献２には、酸価≧１５ｍｇＫＯＨ／ｇ、ヒドロキシル価２０〜３００ｍｇＫＯＨ／ｇ、および重量平均分子量Ｍｗ＞１５０００ｇ／ｍｏｌを有するポリエステルポリオールと、ブロックポリイソシアネート硬化剤からなる塗料組成物が提案され、加工性、衛生性に優れた塗膜が形成できるという記載がある。
【０００８】
しかしながら、ポリエステルとブロックポリイソシアネートを反応させた塗膜は内容物による耐食性に劣り、腐食性の強い内容物を保管する際に腐食が発生する問題点を抱えている。
【０００９】
耐食性に優れたポリエステル系樹脂組成物の例として、特許文献３には、ジフェノール酸を必須成分とするポリエステル樹脂、フェノール樹脂、金属アルコキシド系化合物及び又は金属キレート系化合物からなる塗料組成物が提案され、塗膜の加工性、耐レトルト性、耐食性が向上しているとの記載がある。しかし、これはホルムアルデヒドを含むフェノール樹脂を原料として用いており、また特に酸性アルコール飲料における耐食性が十分でない。
【００１０】
【特許文献１】特開２００４−３５９７５９号公報
【特許文献２】特開２００６−１６９５３５号公報
【特許文献３】特開２０１２−０３１２２１号公報
【発明の概要】
【発明が解決しようとする課題】
【００１１】
本発明の課題は、特に飲料缶、食缶等の缶胴及び蓋の塗料に使用され、塗膜の加工性、耐レトルト性及び衛生性に優れることに加えて、特に耐食性、耐衝撃性に優れ、且つ、ビスフェノールＡ及びホルムアルデヒドを原料として使用しない製罐塗料用樹脂組成物を提供することにある。
【課題を解決するための手段】
【００１２】
本発明者等は、ジフェノール酸を成分とする水酸基含有ポリエステル樹脂（Ａ）、ブロックポリイソシアネート樹脂（Ｂ）、及び金属アルコキシド系化合物又は金属キレート系化合物（Ｃ）を硬化反応させ、塗膜の加工性、耐レトルト性及び衛生性に優れることに加えて、特に耐食性、耐衝撃性に優れた性能を有する食缶、飲料缶の缶胴又は蓋の缶用塗料に用いられる製罐塗料用樹脂組成物を見出し、本発明を完成させるに至った。
【００１３】
即ち、本発明は、ジフェノール酸を原料の酸成分として有する水酸基含有ポリエステル樹脂（Ａ）、ブロックポリイソシアネート樹脂（Ｂ）、及び金属アルコキシド系化合物又は金属キレート系化合物（Ｃ）含有することを特徴とする製罐塗料用樹脂組成物を提供することにある。
【発明の効果】
【００１４】
本発明の製罐塗料用樹脂組成物は、特に飲料缶・食品缶等の缶胴又は蓋の特に内面側に用いられ、ビスフェノールＡ及びホルムアルデヒドを含有せず、加工性、耐レトルト性、衛生性、特に耐食性、耐衝撃性に優れた被膜を形成することが出来る。
【発明を実施するための最良の形態】
【００１５】
本発明の製罐塗料用樹脂組成物は、ジフェノール酸を原料の酸成分として有する水酸基含有ポリエステル樹脂（Ａ）、ブロックポリイソシアネート樹脂（Ｂ）、及び金属アルコキシド系化合物又は金属キレート系化合物（Ｃ）を含有することを特徴とする製罐塗料用樹脂組成物に関する。以下、本発明の組成物について更に詳細に説明する。
【００１６】
本発明の製罐塗料用樹脂組成物に使用するジフェノール酸を原料の酸成分として有する水酸基含有ポリエステル樹脂（Ａ）は、数平均分子量が３，０００〜１００，０００、ガラス転移温度が０℃〜１００℃であることが好ましい。尚、数平均分子量は、ＧＰＣのポリスチレン換算による数平均分子量である。
【００１７】
前記水酸基含有ポリエステル樹脂（Ａ）は、多塩基酸成分と多価アルコール成分とをエステル化反応させたものであればよい。多塩基酸成分としては、例えば、無水フタル酸、イソフタル酸、テレフタル酸、コハク酸、フマル酸、アジピン酸、アゼライン酸、セバシン酸、ダイマー酸などの１種以上の二塩基酸及び、これらの酸の低級アルキルエステル化物が主として用いられ、必要に応じて、安息香酸、クロトン酸、ｐ−ｔ−ブチル安息香酸などの一塩基酸、無水トリメリット酸、メチルシクロヘキセントリカルボン酸、無水ピロメリット酸などの３価以上の多塩基酸などが併用される。
【００１８】
多価アルコール成分としては、例えば、エチレングリコール、ジエチレングリコール、プロピレングリコール、１，４−ブタンジオール、ネオペンチルグリコール、３−メチルペンタンジオール、１，４−ヘキサンジオール、１，６−ヘキサンジオール、シクロヘキサンジメタノールなどのニ価アルコールが主に用いられ、さらに必要に応じてグリセリン、トリメチロールエタン、トリメチロールプロパン、ペンタエリスリトールなどの３価以上の多価アルコールを併用することができる。これらの多価アルコールは単独で、又は２種以上を混合して使用することが出来る。
【００１９】
前記水酸基含有ポリエステル樹脂（Ａ）中のジフェノール酸の導入量としては、０．１〜１０質量％が好ましい。０．１質量％より低いと硬化性、耐食性の向上効果が得られず、また１０質量％を超えると硬化が進み過ぎ、加工性が劣るようになる。
【００２０】
本発明の製罐塗料用樹脂組成物に用いるジフェノール酸を原料の酸成分として有する水酸基含有ポリエステル樹脂（Ａ）は、数平均分子量が３，０００〜１００，０００であることが好ましく、より好ましくは６，０００〜３０，０００である。ガラス転移温度は、０℃〜１００℃であることが好ましく、より好ましくは、１０〜９０℃であり、更に好ましくは３０〜６０℃である。数平均分子量が３，０００より低いと加工性が悪くなり、１００，０００より高いと塗料化時の粘度が高くなり適切な塗装ができなくなる。また、ガラス転移温度が０℃より低いと水蒸気、酸素等のバリアー性が劣るために塗膜の耐食性が劣り、またブロッキング性も劣るようになる。ガラス転移温度が１００℃より高いと、塗膜が硬くなり加工性が悪くなる。
【００２１】
市販品としては、例えば、東洋紡績（株）社製のバイロンＧＫＹ６２２、ＧＫ６３２、ＧＫ６４２などが挙げられる。
【００２２】
本発明の製罐塗料用樹脂組成物に用いるブロックポリイソシアネート樹脂（Ｂ）としては、以下のポリイソシアネートを使用することができる。使用し得るポリイソシアネートとしては、２，４−トリレンジイソシアネート、２，６−トリレンジシソシアネート、キシレン−１，４−ジイソシアネート、キシレン−１，３−ジイソシアネート、４，４’−ジフェニルメタンジイソシアネート、２，４’−ジフェニルメタンジイソシアネート、４，４’−ジフェニルエーテルジイソシアネート、２−ニトロジフェニル−４，４’−ジイソシアネート、２，２’−ジフェニルプロパン−４，４’−ジイソシアネート、３，３’−ジメチルジフェニルメタン−４，４’−ジイソシアネート、４，４’−ジフェニルプロパンジイソシアネート、ｍ−フェニレンジイソシアネート、ｐ−フェニレンジイソシアネート、ナフチレン−１，４ジイソシアネート、ナフチレン−１，５−ジイソシアネート、３，３’−ジメトキシジフェニル−４，４’−ジイソシアネート等の芳香族ジイソシアネート、ポリフェニレン、ポリメチレンポリイソシアネート、クルードトリレンジイソシアネート等の芳香族ポリイソシアネート、テトラメチレンジイソシアネート、ヘキサメチレンジイソシアネート（ＨＤＩ）、デカメチレンジイソシアネート、リジンジイソシアネート等の脂肪族ジイソシアネート、イソホロンジイソシアネート（ＩＰＤＩ）、水素添加トリレンジイソシアネート、水素添加キシレンジイソシアネート、水素添加ジフェニルメタンジイソシアネート、テトラメチルキシレンジイソシアネート等の脂環式ジイソシアネート等のジイソシアネート、及び前記イソシアネートのビウレット体、ウレトジオン変性体、カルボジイミド変性体、イソシアヌレート変性体、ウレトンイミン変性体、ポリオールとのアダクト体、これらの混合変性体が挙げられる。
【００２３】
また、上記ポリイソシアネートと、ポリオール、ポリアミン等の含活性水素化合物とからなるプレポリマー、変性体、誘導体、混合物等のウレタン前駆体の形で用いることもできる。好適な硬化剤は、脂肪族系及び／又は脂環式イソシアネートであり、特にヘキサメチレンジイソシアネート（ＨＤＩ）、イソホロンジイソシアネート（ＩＰＤＩ）のトリマー（イソシアヌレート体）を好適に用いることができる。
【００２４】
本発明の製罐塗料用樹脂組成物においては、イソシアネート硬化剤成分の末端ＮＣＯ基をブロック化処理することが好ましい。ブロック剤としては、フェノール、クレゾール、エチルフェノール、ブチルフェノール等のフェノール系化合物、２−ヒドロキシピリジン、ブチルセロソルブ、プロピレングリコールモノメチルエーテル、ベンジルアルコール、メタノール、エタノール，ｎ−ブタノール、イソブタノール、２−エチルヘキサノール等のアルコール系化合物、マロン酸ジメチル、マロン酸ジエチル、アセト酢酸メチル、アセト酢酸エチル、アセチルアエトン等の活性メチレン系化合物、ブチルメルカプタン、ドデシルメルカプタン等のメルカプタン系化合物、アセトアニリド、酢酸アミド等の酸アミド系化合物、ε−カプロラクタム、δ−バレロラクタム、γ−ブチロラクタム等のラクタム系化合物、イミダゾール、２−メチルイミダゾール等のイミダゾール系化合物、尿素、チオ尿素、エチレン尿素等の尿素系化合物、ホルムアミドオキシム、アセトアルドオキシム、アセトンオキシム、メチルエチルケトオキシム、メチルイソブチルケトオキシム、シクロヘキサノンオキシム等のオキシム系化合物、ジフェニルアニリン、アニリン、カルバゾール、エチレンイミン、ポリエチレンイミン等のアミン系化合物が挙げられる。これらは単独で或いは２種以上を混合して使用することができる。
【００２５】
本発明の製罐塗料用樹脂組成物に使用することの出来る金属アルコキシド系化合物又は金属キレート系化合物（Ｃ）は、ジフェノール酸を原料の酸成分として有する水酸基含有ポリエステル樹脂（Ａ）とブロックポリイソシアネート樹脂（Ｂ）の硬化反応を触媒し、架橋反応を促進させる。更に、各々の樹脂の官能基と金属アルコキシド系化合物又は金属キレート系化合物（Ｃ）の間で、架橋反応が進行する。塗膜中の官能基架橋構造に金属が組み込まれることで、被膜の強度が向上し、結果として耐衝撃性や耐食性が飛躍的に向上する機能を付与するものである。金属アルコキシド系化合物又は金属キレート系化合物（Ｃ）としては、ジルコニウム、アルミニウム、チタン、スズなどのアルコキシド金属化合物や、アセト酢酸が金属に配位した金属キレート化合物が特に好ましい。
【００２６】
本発明の製罐塗料用樹脂組成物の全樹脂固形分中の質量比率は、ジフェノール酸を原料の酸成分として有する水酸基含有ポリエステル樹脂（Ａ）が５０〜９５質量％、ポリイソシアネート硬化剤（Ｂ）が３〜２０質量％、金属アルコキシド系化合物又は金属キレート系化合物（Ｃ）の総量が０．０１〜５質量％であることが好ましい。前記水酸基含有ポリエステル樹脂（Ａ）の比率が５０質量％より低いと塗膜の伸びが不足する為に加工性が悪化し、９５質量％より高いと硬化性が不足し、耐レトルト白化性が劣るようになる。金属アルコキシド系化合物、又は金属キレート系化合物（Ｃ）の配合比率は、全固形分中で０．０１〜５質量％を含有することが好ましい。金属アルコキシド系化合物、又は金属キレート系化合物（Ｃ）の含有量が、０．０１質量％よりも低いと期待する耐衝撃性、耐食性の効果が得られず、５質量％を超えると塗膜が硬くなり加工性が劣るのに加え、塗料が増粘又はゲル化するなどの不具合が生じる。
【００２７】
本発明の製罐塗料用樹脂組成物に使用することの出来る有機顔料及び／又は無機顔料（Ｄ）としては、例えば、クロム酸塩（黄鉛、クロムバーミリオン）フエロシアン化物（紺青）、硫化物（カドミウムエロー、カドミウムレッド）、酸化物（酸化チタン、ベンガラ、鉄黒、酸化亜鉛）硫酸塩（硫酸バリウム、硫酸鉛）、珪酸塩（群青、珪酸カルシウム）、炭酸塩（炭酸カルシウム、炭酸マグネシウム）燐酸塩（コバルトバイオレット）金属粉末（アルミニウム粉末、ブロンズ）炭素（カーボンブラック）の如き無機顔料、アゾ系（ベンジジンイエロー、ハンザエロー、バルカンオレンジ、パーマネントレッドＦ５Ｒ、カーミン６Ｂ、レーキレッドＣ、クロモフタールレッド、クロモフタールエロー）、フタロシアニリン系（フタロシアニンブルー、フタロシアニリングリーン）、建染染料系（インダスレンブルー、チオインジゴボルドー）染付レーキ系（エオシンレーキ、キノリンエロー、ローダミンレーキ、メチルバイオレットレーキ）、キナクドリン系（シンカシアレッド、シンカシアバイオレット）ジオキジシン系（ＰＶファストバイオレットＢＬ）等如き有機顔料を挙げることができ、これらを単独あるいは混合して用いてよい。これらの顔料は、塗膜を着色し意匠性を付与することを可能とし、求められるデザインに対し、任意の有機顔料、無機顔料を添加することができる。
【００２８】
使用する有機顔料及び／又は無機顔料（Ｄ）の配合比率は、全固形分中で対して、０．１から７０質量部％を含有することが好ましい。
【００２９】
本発明の製罐塗料用樹脂組成物は、特に缶用塗料に好ましく使用できる。更に、アルミニウム、錫メッキ鋼板、あるいは、前処理した金属、更には、スチールの如き、各種の金属素材への被覆用、木材やフィルムの如き他の素材や加工品への被覆剤として用いてもよい。以下、特に缶用塗料としての使用について述べる。
【００３０】
本発明の製罐塗料用樹脂組成物を用いた塗料に使用し得る溶剤としては、特に制限はないが、たとえばトルエン、キシレン、ソルベッソ＃１００、ソルベッソ＃１５０等の芳香族炭化水素系、ヘキサン、ヘプタン、オクタン、デカン等の脂肪族炭化水素系、酢酸メチル、酢酸エチル、酢酸イソプロピル、酢酸ブチル、酢酸アミル、ギ酸エチル、プロピオン酸ブチル等のエステル系の各種有機溶剤が挙げられる。また水混和性有機溶剤としてメタノール、エタノール、プロパノール、ブタノール等のアルコール系、アセトン、メチルエチルケトン、シクロハキサノン等のケトン系、エチレングリコール（モノ，ジ）メチルエーテル、エチレングリコール（モノ，ジ）エチルエーテル、エチレングリコールモノプロピルエーテル、エチレングリコールモノイソプロピルエーテル、モノブチルエーテル、ジエチレングリコール（モノ，ジ）メチルエーテル、ジエチレングリコール（モノ，ジ）エチルエーテル、ジエチレングリコールモノイソプロピルエーテル、ジエチレングリコールモノブチルエーテル、トリエチレングリコール（モノ，ジ）メチルエーテル、プロピレングリコール（モノ，ジ）メチルエーテル、プロピレングリコールモノプロピルエーテル、プロピレングリコールモノブチルエーテル、ジプロピレングリコール（モノ，ジ）メチルエーテル等のグリコールエーテル系の各種有機溶剤が挙げられる。
【００３１】
本発明の樹脂組成物を使用した缶用塗料には、従来公知の滑剤、消泡剤、レベリング剤、滑剤、顔料等を添加することが可能である。これらはフィルムの乾燥条件、ラミネート条件により適切なものを併用することが可能である。
【００３２】
本発明の製罐塗料用樹脂組成物を使用した缶用塗料は、エアースプレー、エアレススプレーまたは静電スプレーの如き、各種のスプレー塗装、浸漬塗装、ロールコーター塗装、グラビアコーターならびに電着塗装等公知の手段により、鋼板、缶用アルミニウム板等の金属基材やＰＥＴペットフィルム等の塗料として塗装することが出来る。塗布量は、乾燥塗膜厚では、０．１〜２０μｍ程度が好ましい。
【００３３】
また、本発明の製罐塗料用樹脂組成物は、缶用塗料として使用する場合には、１００〜２８０℃、１秒〜３０分間なる範囲内で焼付けされることが好ましく、この範囲であると性能良好な硬化塗膜を形成することが出来る。
【実施例】
【００３４】
以下、本発明を実施例にて具体的に説明する。例中「部」及び「％」は、「質量部」、「質量％」を各々表わす。
尚、本発明におけるＧＰＣによる数平均分子量（ポリスチレン換算）の測定は東ソー(株)社製ＨＬＣ８２２０システムを用い以下の条件で行った。
分離カラム：東ソー（株）製ＴＳＫｇｅｌＧＭＨＨＲ−Ｎを４本使用。
カラム温度：４０℃。移動層：和光純薬工業（株）製テトラヒドロフラン。
流速：１．０ｍｌ／分。
試料濃度：１．０質量％。試料注入量：１００マイクロリットル。検出器：示差屈折計。
また、ガラス転移温度（Ｔｇ）の測定は、示差雰囲気下、冷却装置を用い温度範囲−８０〜４５０℃、昇温温度１０℃／分の条件で走査を実施した。
【００３５】
実施合成例１（ジフェノール酸を必須の成分としたポリエステル樹脂（Ａ）の合成）
酸成分として、テレフタル酸５０質量部、イソフタル酸１１２質量部、ジフェノール酸、４．９質量部、多価アルコール成分として２−エチル−２−ブチル−１，３−ブタンジオール５０質量部、１，４−ブタンジオール９９質量部、１，４−シクロヘキサンジメタノール４８質量部、チタンテトラブトキシド０．０７質量部を２Ｌフラスコに仕込み、４時間かけて２２０℃まで徐々に昇温し、水を留出させエステル化を行った。所定量の水を留出させた後、３０分かけて１０ｍｍＨｇまで減圧重合行うとともに温度を２５０℃まで昇温し、更にこのまま１ｍｍＨｇ以下で５０分間後期重合を行った。ついで減圧重合を止めて、窒素気流下で２２０℃まで冷却し、無水トリメリット酸１．９質量部を添加し、２２０℃で３０分攪拌しカルボキシ基変性（後付加）を行った後、樹脂を取り出し数平均分子量２２，０００、酸価５（ｍｇＫＯＨ／ｇ）、ガラス転移温度３０℃のポリエステル樹脂（Ａ−１）を得た。この後、１００℃以下まで冷却し、シクロヘキサノン／ソルベッソ１５０＝５０／５０の混合溶液で希釈し、不揮発分４０％のポリエステル樹脂（Ａ−１）溶液を得た。
【００３６】
表１、２に示した割合（表中の数字は固形分質量比率を示す）で下記の原料を電子天秤にて計量・混合後、分散攪拌機を用いて２５℃の温度下、３０００ｒｐｍの回転数で１分間攪拌し、実施例１〜１０、比較例１〜６の塗料を作製した。
尚、比較例５については、ブロックポリイソシアネート樹脂（Ｂ）の代わりに、フェノール樹脂（Ｅ−１）とエポキシ樹脂（Ｅ−２）を使用した。比較例６については、ジフェノール酸未使用のポリエステル樹脂（Ａ−５）と、ブロックポリイソシアネート樹脂として
ＭＥＫオキシムブロックイソホロンジイソシアネートトリマー（Ｂ−３）を使用した。
（１）ポリエステル樹脂（Ａ−１）ジフェノール酸を酸成分として有する水酸基含有ポリエステル樹脂
数平均分子量２２，０００、酸価５（ｍｇＫＯＨ／ｇ）、ガラス転移温度３０℃、シクロヘキサノン／ソルベッソ１５０＝５０／５０混合溶液の４０％溶解品。
（２）ジフェノール酸変性ポリエステル樹脂（Ａ−２）＝バイロンＧＫ−６３２、東洋紡績（株）製
数平均分子量１６，０００、酸価４（ｍｇＫＯＨ／ｇ）、ガラス転移温度５２℃、シクロ
ヘキサノン／ソルベッソ１５０＝５０／５０混合溶液の４０％溶解品。
（３）ジフェノール酸変性ポリエステル樹脂（Ａ−３）＝バイロンＧＫ−６４２、東洋紡績（株）製
数平均分子量１８，０００、酸価１（ｍｇＫＯＨ／ｇ）、ガラス転移温度８２℃、シクロ
ヘキサノン／ソルベッソ１５０＝５０／５０混合溶液の４０％溶解品。
（３）ジフェノール酸未使用のポリエステル樹脂（Ａ−４）＝バイロンＧＫ−３６０、東洋紡績（株）製
数平均分子量１６，０００、酸価５（ｍｇＫＯＨ／ｇ）、ガラス転移温度５６℃、シクロ
ヘキサノン／ソルベッソ１５０＝５０／５０混合溶液の４０％溶解品。
（４）ジフェノール酸未使用のポリエステル樹脂（Ａ−５）＝バイロンＧＫ−８８０、東洋紡績（株）製
数平均分子量１８，０００、酸価２（ｍｇＫＯＨ／ｇ）、ガラス転移温度８４℃、シクロ
ヘキサノン／ソルベッソ１５０＝５０／５０混合溶液の４０％溶解品。
（５）ブロックポリイソシアネート樹脂（Ｂ−１）＝Ｄｅｓｍｏｄｕｒ  ＶＰ／ＬＳ  ２０７８／２、Ｂａｙｅｒ製
ε−カプロラクタムブロックイソホロンジイソシアネート
（６）ブロックポリイソシアネート樹脂（Ｂ−２）＝Ｄｅｓｍｏｄｕｒ  ＢＬ  ３４７５／１、Ｂａｙｅｒ製
活性メチレン系ブロックヘキサメチレンジイソシアネート
（７）ブロックポリイソシアネート樹脂（Ｂ−３）＝スミジュール ＢＬ  ３１７５、住化バイエルウレタン製
ＭＥＫオキシムブロックイソホロンジイソシアネートトリマー
（８）金属アルコキシド化合物（Ｃ−１）＝Ｂ−１、日本曹達（株）製
テトラ−ｎ−ブトキシチタン
（９）金属アルコキシド化合物（Ｃ−２）＝ＺＡ−６５、マツモトファインケミカル（株
）製
ジルコニウムブトキシド
（１０）金属キレート化合物（Ｃ−３）＝ＺＣ−１５０、マツモトファインケミカル（株）製
ジルコニウムアセチルアセトンキレート
（１１）フェノール樹脂（Ｅ−１）＝ＴＤ２４９５、ＤＩＣ（株）製
パラクレゾール型フェノール樹脂、５０％ノルマルブタノール溶液
（１２）エポキシ樹脂（Ｅ−２）＝エピクロンＮ−６６０、ＤＩＣ（株）製
クレゾールノボラック型エポキシ樹脂、５０％メチルエチルケトン溶液
（１３）硬化触媒（Ｅ−３）ＮＡＣＵＲＥ５９２５、楠本化成（株）製
ドデシルベンゼンスルホン酸（触媒）、２５％溶液
【００３７】
〔評価サンプルの調製〕
アルミ５１８２板上に、前記各実施例１〜１０及び比較例１〜６の缶用塗料を、乾燥膜厚が１０μｍとなるようにコーターにて塗装後、素材の最高到達温度２５０℃で２３秒間焼付け塗装板を得た。  
【００３８】
〔評価項目〕
１−１．鉛筆硬度試験
試験塗装板をＪＩＳ−Ｓ−６００６に規定された高級鉛筆を用いＪＩＳ−Ｋ−５４００に準じて鉛筆硬度を測定した。
【００３９】
１−２．加工性試験
試験塗装板を直径約２５ｍｍ×高さ約１７ｍｍのキャップ形状に打抜き加工してからネジ加工したものを、１２５℃／３０分間のレトルト処理を行い、塗膜の割れと剥離の程度を下記基準により目視で判定した。○以上が実用レベル。
◎：割れ、剥離が全く無い。
○：若干割れ、剥離がある。
△：割れ、剥離がやや多い。
×：割れ、剥離が著しい。
【００４０】
１−３．耐水性試験
試験塗装板を１２５℃／３０分間のレトルト処理した後、塗膜の白化の程度を目視で判定した。○以上が実用レベル。
◎：白化が全くない。
○：若干白化が認められる
△：白化がやや多い。
×：白化が著しい。
【００４１】
１−４．密着性試験
試験塗装板を直径約２５ｍｍ×高さ約１７ｍｍのキャップ形状に打抜き加工してからネジ加工したサンプルを作成する。ネジ切部にセロハン粘着テープを貼り付け、これをはがした後の塗膜の剥離状態を目視で判定した。原型（処理前）と１２５℃／３０分間のレトルト処理後で、塗膜の割れと剥離の程度を下記基準により目視で判定した。○以上が実用レベル。
◎：剥離が全く無い。
○：若干剥離がある。
△：剥離がやや多い。
×：剥離が著しい。
【００４２】
１−５．耐食性
試験塗装板をエタノール１５％、塩化ナトリウム１．５％、クエン酸１．５％、リンゴ酸１．５％水溶液に２４時間、５５度で浸漬し、塗膜の白化及びブリスター発生状態を目視で判定した。○以上が実用レベル。
◎：ブリスター及び白化がない
○：ブリスター及び白化が少しある。
△：ブリスター及び白化がある。
×：塗膜の剥離がある。
【００４３】
１−６．耐衝撃性
塗膜を外側にして塗板を２つ折にした試験片の間にブリキ板を３枚はさんで折り曲げ加工した後に、水道水中で１２０℃、９０分のレトルト処理を施したものについて、折り曲げ先端部に６Ｖの電圧を３秒通電した際の加工部２ｃｍ幅の電流値（ｍＡ）を測定し、次に示す方法で評価した。○以上が実用レベル。
◎：通電量が１５ｍＡ未満である。
○：通電量が１５ｍＡ以上３０ｍＡ未満である。
△：通電量が３０ｍＡ以上４５ｍＡ未満である。
×：通電量が４５ｍＡ以上である。
【００４４】
評価結果を表１、２に示す。表中の数字は、固形重量比率を表す。
【００４５】
【表１】
2017226736.tif 000002
【００４６】
【表２】
2017226736.tif 000003
【００４７】
実施例に述べる製罐塗料用樹脂組成物では、鉛筆硬度、加工性、耐水性、密着性、耐食性、耐衝撃性共に実用上問題を生じないバランスのよい合格品が得られた。比較例の製罐塗料用樹脂組成物においては、評価項目中の何れかが欠如した結果となった。
【産業上の利用可能性】
【００４８】
本発明の樹脂組成物は、発がん性、エストロゲン作用等の点で人体に悪影響を及ぼす可能性のあるホルムアルデヒド及びビスフェノールＡを含有せずして、加工性、塗膜硬度、耐水性及び硬化性が良好で更に耐食性、耐衝撃性に優れる各種缶用の塗料として広く活用できる。